FR 2999961 A1 20140627 FR 1203591 A 20121224 Procédé de revêtement et panneau ayant un tel revêtement Domaine technique et état de l'art La présente invention se rapporte à un procédé de peinture visant la rénovation murale telle que des laboratoires de recherche biologique ou pharmaceutique, de sites de production agro alimentaire ou cosmétique, de locaux utilisés par l'industrie micro-électronique, aéronautique ou même nucléaire, souvent nommés salle blanche. Ces zones à traiter sont constituées de plusieurs panneaux en tôle. Le fait de rénover les panneaux évite un démontage total des différentes parties de la salle blanche puis son remontage. Le temps de manipulation est important car ces panneaux sont fixés sur des rails qui se trouvent eux-mêmes fixés aux murs et souvent encastré dans le plafond et résine de sol du bâtiment. La réparation sans le démontage apparaît être une solution plus simple car elle évite de suspendre pendant un certain temps l'activité des salles blanches. Le peroxyde d'hydrogène est utilisé pour désinfecter les salles blanches. Le peroxyde d'hydrogène est le remplaçant du formol qui a été arrêté par décret suivant l'arrêt du 5 janvier 1993. Le peroxyde d'hydrogène, appelé également eau oxygénée, permet la stérilisation, c'est-à-dire la destruction complète de tous les microorganismes, y compris les spores bactériennes, et la désinfection, c'est-à-dire la destruction et l'élimination de types précis de microorganismes. L'utilisation du peroxyde d'hydrogène se fait à l'état de gaz. Par exemple, le peroxyde d'hydrogène liquide à 30% est vaporisé pour obtenir environ 1200ppm. La vapeur se fractionne en eau et en oxygène non toxique permettant d'avoir une action stérilisante pour décontaminer les appareils et le matériel des laboratoires de confinement. Les cloisons des salles blanches doivent afficher des performances imposées par les contraintes de maîtrise de cette contamination. C'est pourquoi l'état de surface des panneaux doit se conserver au cours du temps. Mais il arrive que des incidents liés à l'activité viennent compromettre ces performances dues aux rayures ou à l'altération chimique de la surface. Par exemple, lors de la phase de décontamination les rayures vont faire cloquer la peinture des panneaux qui avec le temps va s'écailler. Le document FR2915690 décrit un procédé de peinture d'un support non métallique comprenant des étapes de ponçage pour lisser le support, l'application de plusieurs couches d'apprêt automobile dilué à environ 50%, de ponçage avant chaque couche, l'application d'enduit au mastic de carrosserie automobile pour rattraper les défauts du support, l'application d'une couche de vernis et de lustrage. Grâce à ce procédé, il est constaté un état de surface lisse hydrofuge, brillante et résistante. Toutefois, ce procédé ne permet pas d'être adapté à la tôle des panneaux d'une salle blanche puisque ceux-ci sont métalliques. De plus, ce procédé n'est pas adapté à résister à la décontamination au peroxyde d'hydrogène. Le but de la présente invention est de pallier à ces inconvénients et de proposer un procédé de réparation et de rénovation de panneaux formant une salle blanche tout en résistant à la décontamination du peroxyde d'hydrogène. Description de l'invention L'invention concerne un procédé de revêtement comportant les étapes successives suivantes : a) préparation de la zone à traiter, b) application d'au moins une couche d'un apprêt jusqu'à obtention d'une épaisseur de l'ordre de 150 à 450 micromètres, c) reconditionnement de la zone à traiter, d) application d'au moins une couche de finition jusqu'à obtention d'une épaisseur de l'ordre de 150 à 450 micromètres. Le procédé de revêtement ainsi décrit permet de résister à la décontamination du peroxyde d'hydrogène. Ledit procédé concerne un procédé de revêtement mural de salle blanche. Une salle blanche est une pièce ou une série de pièces où la concentration particulaire est maîtrisée afin de minimiser l'introduction, la génération, la rétention de particules à l'intérieur, généralement dans un but spécifique industriel ou de recherche. L'épaisseur de la couche d'apprêt et l'épaisseur de la couche de finition permet d'assurer une longévité importante en plus de résister à la décontamination du peroxyde d'hydrogène La réparation de ces panneaux sans le démontage permet de gagner un temps considérable par rapport au démontage complet d'une pièce. Ce procédé permet de réalisé un grand nombre d'intervention : - la rénovation de panneau sandwich comme par exemple une laine de roche entre deux plaques métallique, lisse, nervuré, en polyéthylène, en stratifié, ou en bois compressé... - la restauration de portes, notamment coupe-feu, blindé, isotherme... - la réparation de bardage intérieur et extérieur, - la pose de panneau en polyéthylène, panneaux traditionnels, portes, huisseries... - la peinture sur des pièces mécanique, électronique, militaire, nucléaire... De préférence, l'étape a) consiste à dé-siliconer, poncer ou décaper la zone à traiter et de la nettoyer et dégraisser la zone à traiter. De préférence, l'étape b), la couche d'apprêt est composée d'au moins 10 volumes d'époxy, 2 volumes de durcisseur et entre 0 et 2 volumes de diluant. Selon un aspect de l'invention, lors de l'étape b), l'époxy comprend au moins les ingrédients suivants donnés en concentration massique par rapport au volume total d'époxy qui est de : - xylène : 10- 25% - résine epoxy 700 Selon une variante, lors de l'étape d), le polyuréthane comprend au moins les ingrédients suivants donnés en concentration massique par rapport au volume total de polyuréthane qui est de : - acetate de 2-methoxy-1 -methylethyle : 10 - 25% - acetate de Nbutyle : 2,5-10% - naphta aromatique leger : 1 - 2,5% - acetate d'isobutyle : 1 - 2,5% naphta lourd hydrodesulfure : 1 - 2,5% Egalement selon une variante, le durcisseur comprend au moins les ingrédients suivants donnés en concentration massique par rapport au volume total du durcisseur qui est de : - xylène : 10-25%, hydrocarbures aromatiques en C8: 10-25%, - éthylbenzène : 2,5-10%, - 2,4,6-trisphénol : 2,5-10%, - 3,6-diazaoctane-1,8-diamine : 2,5-10%' - butanol : 1-2,5%, Egalement selon une autre variante, le durcisseur comprend au moins les ingrédients suivants donnés en concentration massique par rapport au volume total du durcisseur qui est de : - hydrocarbures aromatiques en C8 : 25-50%, - homopolymère 1,6-diisocyanate d'hexaméthylène : 25-50%, - acétate de 2-méthoxy-1-méthyléthyle : 10-25%, - diisocyanate d'hexaméthylène : Brève description des fi2ures D'autres caractéristiques et avantages de l'invention apparaîtront à la lumière de la description qui suit, réalisée sur la base des dessins annexés. Ces exemples sont donnés à titre non limitatif La description est à lire en relation avec les dessins annexés dans lesquels : la figure 1 représente une vue d'un panneau ayant été détérioré par la décontamination au peroxyde d'hydrogène, la figure 2 représente une vue en perspective d'un panneau ayant un revêtement selon l'invention. Description de modes de réalisation de l'invention L'invention concerne un procédé de revêtement et notamment un procédé de revêtement pour panneau. La zone à traiter doit tenir compte des contraintes d'une salle sans poussière. Tout d'abord, la zone à traiter est équipée de bâches plastifiées qui permettent de protéger le reste de la salle de toute poussière ou projection de peinture. La climatisation et les luminaires sont cachés et il est possible qu'une ventilation soit installée aux issues de secours par le biais de gaines d'extraction. La disposition de tous ces éléments se fait en fonction de l'implantation des locaux et de l'étendue des zones à traiter. Lors des opérations polluantes comme l'étape de ponçage et d'application de couche de peinture, il est nécessaire de limiter l'émission particulaire. Par exemple, le ponçage est réalisé à l'aide de ponceuses aspirantes pneumatiques dont la sortie est équipée d'un filtre, ce qui limite la production de poussières. La figure 1 montre les dommages 1 lié à la décontamination au peroxyde d'hydrogène. Lorsque le panneau est endommagé par la décontamination au la décontamination au peroxyde d'hydrogène, le ponçage est approfondi jusqu'à ce qu'il n'y ait plus de peinture de sorte à voir la tôle du panneau à revêtir. Si le panneau n'est pas endommagé, le ponçage peut être superficiel. La préparation de la zone à traiter peut être effectuée par l'utilisation d'un dégraissant ayant une faible densité comme 0,86. La figure 2 montre l'application du procédé sur un panneau 2 et notamment l'étape b) d'application d'au moins une couche d'un apprêt 3 jusqu'à obtention d'une épaisseur de l'ordre de 150 à 450 micromètres, et l'étape d) d'application d'au moins une couche de finition 4 jusqu'à obtention d'une épaisseur de l'ordre de 150 à 450 micromètres. Par exemple, le panneau 2 est constitué de deux plaques de tôle et d'une laine de roche entre les deux plaques de tôle. L'application de la couche d'un apprêt est répétée quatre fois pour obtenir un couche de 300 micromètres et l'application de la couche de finition est répétée quatre fois pour obtenir un couche de 300 micromètres. Par exemple, la couche d'un apprêt 3 est composée de 10 volumes d'époxy et 2 volumes de durcisseur. L'époxy est composé de 25% (10-25%) de xylène, 25% (10-25%) de résine epoxy 700 La peinture est mise en oeuvre par pistolage basse pression pour les panneaux, les faux-plafonds et portes, en plusieurs couches croisées jusqu'à obtention d'un lissage parfait. Les essais suivants montrent la résistance à l'agression chimique du procédé de revêtement. Sept plaques en acier sont revêtues d'une couche de peinture blanche dont l'épaisseur est mesurée, conformément à la norme NF T 30124. Les résultats sont présentés dans le tableau ci-dessous : Ref. échantillon Epaisseur du revêtement Mini maxi Moyenne Ecart-type 1 203 232 219 6 2 190 228 219 12 3 185 212 199 9 4 196 217 204 6 5 193 225 210 6 6 182 204 195 6 7 188 216 208 7 L'essai consiste à tester la résistance du revêtement au contact de peroxyde d'hydrogène à 35 volumes d'eau oxygénée déposés sur les plaques disposées horizontalement, soit sous la forme de gouttes de l'ordre de 5 mm de diamètre environ soit en fines gouttelettes pulvérisées sous forme d'un brouillard. En pratique, l'eau oxygénée, pulvérisée en par brumisation, se dépose sur les parois. L'essai a donc consisté à exposer les plaques à un brouillard d'eau oxygénée pour obtenir un recouvrement par de fines gouttelettes. Ces essais ont donc été réalisés avec un test plus sévère que la pratique. En effet, l'oxygène actif qui dégrade le revêtement n'existe qu'en phase liquide. Des gouttes d'environ 5 mm de diamètre moyen ont donc été déposées sur les plaques de façon à prolonger le contact avec l'eau oxygénée. Un examen visuel et un essai de rayure à l'ongle sont effectués sur chaque zone de contact comme précisé sur le tableau ci-dessous : Résultat observé suite à un dépôt sous forme de gouttes : Durée du contact Observations 2h - rien à signaler visuellement - absence de cloquage - pas de modification de la dureté à l'ongle 4h - rien à signaler visuellement, légère auréole visible sous lumière incidence uniquement - absence de cloquage - pas de modification de la dureté à l'ongle 6h - rien à signaler visuellement, légère auréole visible sous lumière incidence uniquement - absence de cloquage - pas de modification de la dureté à l'ongle 7h - empreinte légèrement visible - absence de cloquage - rayable superficiellement à l'ongle 8h - empreinte légèrement visible - apparition de petites cloques dès la fin de l'essuyage la taille des cloques augmente au cours du temps après essuyage - rayable superficiellement à l'ongle >9h - l'eau oxygénée s'est évaporée - à l'emplacement de la goutte on note la présence d'une grosse cloque 'cloquage entre la finition et le primaire, le primaire adhérent au support Une durée de l'ordre de 9 heures est nécessaire pour l'évaporation complète des gouttes de l'eau oxygénée, mais les premières atteintes se manifestent au bout de 7 à 8 heures. Un brouillard d'eau oxygénée de 35 volumes est pulvérisé sur une plaque d'environ 20 mg/100 cm2. Après 30 minutes de repos à 23 °C, l'eau oxygénée s'est totalement évaporée. Le revêtement ne présente aucun défaut visuel ni de modification de dureté à l'ongle. Le revêtement présente une tenue satisfaisante vis-à-vis du peroxyde d'hydrogène à 23°C pour des durées de contact inférieures à 6 heures. La pulvérisation de peroxyde d'hydrogène, sous forme d'un fin brouillard, n'entraîne aucun désordre. Le temps de contact est limité du fait de l'évaporation rapide du produit. Ce procédé de revêtement appliqué sur les panneaux donne des enceintes supportant la décontamination par le peroxyde d'hydrogène. REVENDICATIONS1. Procédé de revêtement comportant les étapes successives suivantes : - a) préparation de la zone à traiter, - b) application d'au moins une couche d'un apprêt (3) jusqu'à obtention d'une épaisseur de l'ordre de 150 à 450 micromètres, - c) reconditionnement de la zone à traiter, d) application d'au moins une couche de finition (4) jusqu'à obtention d'une épaisseur de l'ordre de 150 à 450 micromètres. 2. Procédé de revêtement selon la revendication 1, caractérisé en ce que l'étape a) consiste à désiliconer, poncer ou décaper la zone à traiter et de la nettoyer et dégraisser la zone à traiter. 3. Procédé de revêtement selon la revendication 1, caractérisé en ce que lors de l'étape b), la couche d'apprêt (3) est composée d'au moins 10 volumes d'époxy, 2 volumes de durcisseur et entre 0 et 2 volumes de diluant. 4. Procédé de revêtement selon la revendication 3, caractérisé en ce que lors de l'étape b), l'époxy comprend au moins les ingrédients suivants donnés en concentration massique par rapport au volume total d'époxy qui est de : - xylène : 10- 25% - résine epoxy 700 5. Procédé de revêtement selon la revendication 1, caractérisé en ce que l'étape c) consiste à laisser sécher un minimum pendant 48 heures, à poncer la couche d'apprêt (3) pour la lisser et à rincer l'apprêt (3) à l'eau claire puis essuyer, tamponner au tampon gras afin de dépoussiérer. 6. Procédé de revêtement selon la revendication 1, caractérisé en ce que lors de l'étape d), la couche de finition (4) est composée d'au moins 2 volumes de polyuréthane, 1 volume d'un durcisseur et entre 0 et 10% d'un diluant. 7. Procédé de revêtement selon la revendication 6, caractérisé en ce que lors de l'étape d), le polyuréthane comprend au moins les ingrédients suivants donnés en concentration massique par rapport au volume total de polyuréthane qui est de : - acetate de 2-methoxy-1-methylethyle : 10 - 25% acetate de Nbutyle : 2,5-10% naphta aromatique leger : 1 - 2,5% acetate d'isobutyle : 1 - 2,5% - naphta lourd hydrodesulfure : 1 - 2,5% 10 8. Procédé de revêtement, caractérisé en ce que lors de l'étape b) selon la revendication 3 ou lors de l'étape d) selon la revendication 6, le durcisseur comprend au moins les ingrédients suivants donnés en concentration massique par rapport au volume total du durcisseur qui est de : - xylène : 10-25%, 15 hydrocarbures aromatiques en C8: 10-25%, éthylbenzène : 2,5-10%, - 2,4,6-tris(dimethylaminomethyl)phénol : 2,5-10%, - 3,6-diazaoctane-1,8-diamine : 2,5-10%' - butanol : 1-2,5%, 20 9. Procédé de revêtement, caractérisé en ce que lors de l'étape b) selon la revendication 3 ou lors de l'étape d) selon la revendication 6, le durcisseur comprend au moins les ingrédients suivants donnés en concentration massique par rapport au volume total du durcisseur qui est de : - hydrocarbures aromatiques en C8 : 25-50%, 25 - homopolymère 1,6-diisocyanate d'hexaméthylène : 25-50%, acétate de 2-méthoxy-1 -méthyléthyle : 10-25%, - diisocyanate d'hexaméthylène : 11. Procédé de revêtement, caractérisé en ce que lors de l'étape b) selon la revendication 3 ou lors de l'étape d) selon la revendication 6, le diluant comprend au moins les ingrédients suivants donnés en concentration massique par rapport au volume total du diluant qui est de : - acétate d'isobutyle : 10 - 25%, hydrocarbures aromatiques C9 : 25 - 50%, - acétate de 2-méthoxy- 1 -méthyléthyle : 25-50%, acétate de 2-méthoxypropyle : 12. Procédé de revêtement, caractérisé en ce que lors de l'étape b) selon la revendication 3 ou lors de l'étape d) selon la revendication 6, le diluant comprend au moins les ingrédients suivants donnés en concentration massique par rapport au volume total du diluant qui est de : hydrocarbures aromatiques en C8 : 50 - 75%, - butanol : 25 - 50%, - 4-méthylpentane-2-one : 10 - 25 %. 15 13. Procédé de revêtement selon l'une des revendications 1 à 12, caractérisé en ce que lors de l'étape b) la couche d'apprêt (3) est appliquée au pistolet en couches croisées et lors de l'étape d) la couche de finition (4) est appliquée au pistolet en couches croisées, de préférence en couches croisées obliques par rapport au sol. 20 14. Panneau recouvert du revêtement selon les revendications 1 à 13.